(57)【要約】発明は、少なくとも１つの高視認性の面を有する織物表面に関する。織物表面は、ブランケッティング性糸もしくは繊維、熱安定性の糸もしくは繊維及び高視認性の糸もしくは繊維の少なくとも３つのタイプの糸もしくは繊維から得る。表面は、火及び火炎に対する優れた保護を備える。【特許請求の範囲】
【請求項１】
少なくとも１つの高視認性の面を有し、面の色度座標及び明るさ因子を下記：
座標の対（Ｘ；Ｙ）（０．６１０；０．３９０）、（０．５４４；０．３７６）、（０．５７９；０．３４１）、（０．６５５；０．３４４）によって画定される楕円内に在る色度座標及び０．４０よりも大きい明るさ因子β；
座標の対（Ｘ；Ｙ）（０．３８７；０．６１０）、（０．３５６；０．４９４）、（０．３９８；０．４５２）、（０．４６０；０．５４０）によって画定される楕円内に在る色度座標及び０．７６よりも大きい明るさ因子β
から選ぶ織物表面であって、下記の少なくとも３つのタイプの糸もしくは繊維：
糸もしくは繊維Ａ：熱安定性の糸もしくは繊維；
糸もしくは繊維Ｂ：火炎に曝される時にガス発生を引き起こす燻し性糸もしくは繊維；
糸もしくは繊維Ｃ：糸もしくは繊維だけから生成される布が、下記から選ぶ色度座標及び明るさ因子を有するような光学的性質を有する糸もしくは繊維：
座標の対（Ｘ；Ｙ）（０．６１０；０．３９０）、（０．５４４；０．３７６）、（０．５７９；０．３４１）、（０．６５５；０．３４４）によって画定される楕円内に在る色度座標及び０．４０よりも大きい明るさ因子β；
座標の対（Ｘ；Ｙ）（０．３８７；０．６１０）、（０．３５６；０．４９４）、（０．３９８；０．４５２）、（０．４６０；０．５４０）によって画定される楕円内に在る色度座標及び０．７６よりも大きい明るさ因子β
から得られることを特徴とする織物表面。
【請求項２】
下記の少なくとも３つの糸の系統：
高視認性の面上に現れる、たて糸又はよこ糸を構成する上部糸の系統；
上部糸の系統に平行でありかつ高視認性の面上に現れない下部糸の系統；
下部糸の系統に垂直でありかつ少なくとも下部糸の系統と織られた横断糸の系統；
下部糸の系統及び横断糸の系統から選ぶ少なくとも１つの系統は、糸もしくは繊維Ｂを含み；
横断糸の系統及び下部糸の系統は、糸もしくは繊維Ｂを含み；並びに
上部糸の系統は、糸もしくは繊維Ｃ及び随意に糸もしくは繊維Ａ又は糸もしくは繊維Ｂを含む
を織ることによって得られることを特徴とする請求項１記載の織物表面。
【請求項３】
二重たて糸品の場合に上部たて糸又は二重よこ糸品の場合に上部よこ糸を構成する上部糸の系統、二重たて糸品の場合に下部たて糸又は二重よこ糸品の場合に下部よこ糸を構成する下部糸の系統、二重たて糸の場合によこ糸又は二重よこ糸品の場合にたて糸を構成する横断糸の系統を二重たて糸又は二重よこ糸織りすることによって得られることを特徴とする請求項２記載の表面。
【請求項４】
下部糸の系統及び横断糸の系統から選ぶ少なくとも１つの系統が繊維Ａ及び繊維Ｂから紡糸された糸を含むことを特徴とする請求項２及び３のいずれかに記載の表面。
【請求項５】
横断糸の系統が、繊維Ａ及び繊維Ｂの均質な混合物としてのものから紡糸された糸からなり、下部糸の系統の系統が、繊維Ａそれら自体もしくはその他の繊維と混合したものから紡糸された糸からなることを特徴とする請求項２及び３のいずれかに記載の表面。
【請求項６】
糸もしくは繊維Ｂがモダクリル又は予備酸化されたポリアクリロニトリル繊維をベースにすることを特徴とする先の請求項の一に記載の表面。
【発明の詳細な説明】
【０００１】
技術分野
本発明は、高視認性の織物表面の分野に関する。本発明は、一層特に、良好な熱及び火炎保護をもたらす高視認性の衣服を造るために使用することができる布品に関する。
【０００２】
従来技術
作業員が熱や火炎に曝され得る産業分野がいくつかある。従って、作業員は、特殊改造された織物表面から造られた保護衣服を着用しなければならない。保護衣服は、保護のレベルを保証する意図の規格を受ける。特に、ＥＮ　５３１規格を挙げることができる。
【０００３】
別の見地からは、衣服は、作業員の存在を示すように高視認性を持つことが要求されることが時にある。これより、蛍光性黄色、蛍光性オレンジ及び蛍光性赤色の布が存在する。衣服において種々の色を用いると、区別を示すしるしとしての機能を果たすことができ例えば、作業場所又は作業領域でいくつものクルーを区別するのを可能にすることができる。
【０００４】
すなわち、黄色をした糸及びオレンジ色をした糸は、織られた時に、十分な視認のレベルを得るのを可能にするのが知られている。視認規準は、例えばＥＮ　４７１規格に規定されている。
【０００５】
作業員が、火に伴う危険に対して保護しかつ高視認性の両方である布を着用することが必要な活動の領域が多数存在する。これらの布は、黄色顔料を含有する固有に耐熱性の糸を織ることによって得られる。しかし、これらの布は、色彩堅牢度が相対的に不良である。
【０００６】
この解決策は、熱保護性を有する高視認性のオレンジ色をした糸を得るのに適していない。十分な防火をもたらすオレンジ色をした糸は、知られていない。
【０００７】
実際、高視認性の保護衣服であって、特に色がオレンジであり、それらの色彩堅牢度が良好でありかつ火に伴う危険に対して保護する作用をする高視認性の保護衣服を造ることの課題に解決策がないことを指摘することが必要である。
【０００８】
本発明の目的は、この課題への解決策を提供しかつ火に伴う危険に対する保護を供する新規な高視認性の織物表面、特に新規な黄色織物表面を提供するにある。
【０００９】
発明の開示
発明は、この目的で、少なくとも１つの高視認性の面を有し、面の色度座標及び明るさ因子を下記：
座標の対（Ｘ；Ｙ）（０．６１０；０．３９０）、（０．５４４；０．３７６）、（０．５７９；０．３４１）、（０．６５５；０．３４４）によって画定される楕円内に在る色度座標と０．４０よりも大きい明るさ因子βと、これは蛍光性オレンジ色であり；
座標の対（Ｘ；Ｙ）（０．３８７；０．６１０）、（０．３５６；０．４９４）、（０．３９８；０．４５２）、（０．４６０；０．５４０）によって画定される楕円内に在る色度座標と０．７６よりも大きい明るさ因子βと、これは蛍光性黄色である
から選ぶ織物表面であって、下記の少なくとも３つのタイプの糸もしくは繊維：　糸もしくは繊維Ａ：熱安定性の糸もしくは繊維；
糸もしくは繊維Ｂ：火炎に曝される時にガス発生を引き起こす燻し性糸もしくは繊維；
糸もしくは繊維Ｃ：糸もしくは繊維だけから生成される布が、下記から選ぶ色度座標及び明るさ因子を有するような光学的性質を有する糸もしくは繊維：
座標の対（Ｘ；Ｙ）（０．６１０；０．３９０）、（０．５４４；０．３７６）、（０．５７９；０．３４１）、（０．６５５；０．３４４）によって画定される楕円内に在る色度座標と０．４０よりも大きい明るさ因子βと；
座標の対（Ｘ；Ｙ）（０．３８７；０．６１０）、（０．３５６；０．４９４）、（０．３９８；０．４５２）、（０．４６０；０．５４０）によって画定される楕円内に在る色度座標と０．７６よりも大きい明るさ因子βと
から得られることを特徴とする織物表面を提供する。
【００１０】
好ましい具体例の説明
織物表面は、少なくとも１つの高視認性の黄色又はオレンジ色面を有する。高視認性は、ＥＮ　４７１規格に従う色度座標及び明るさ因子を特徴とする。色度座標及び明るさ因子を測定する方法は、ＣＩＥ　１５：２：１９６８規格に明記されている。
【００１１】
表面は、いくつかのタイプの糸もしくは繊維、すなわち糸もしくは繊維Ａ、Ｂ及びＣから得る。糸もしくは繊維が同時にタイプＡ及びＢの両方の糸もしくは繊維の特性を示すならば、それはこれらのタイプの各々の範囲内に入る。
【００１２】
表面は、例えば、糸もしくは繊維Ｃが高視認性の面上に現れるような構造で織る又は編むことによって得られる。一つの有利な実施態様に従えば、糸もしくは繊維Ａを織物表面に２つの別の方向に、例えば２つの織り方向に入れる。
【００１３】
「糸」なる用語は、連続したマルチフィラメント物、すなわち１つのタイプの繊維だけから、又は繊維、例えば繊維Ａ及び繊維Ｂの均質な混合物としての混合物、又は繊維Ａもしくは繊維Ｂとその他の繊維との混合物から得られる連続した安定な繊維糸を意味すると理解される。「糸」なる用語は、また、幾種もの糸を集合させることによって得られる連続した糸を意味することもできる。
【００１４】
糸もしくは繊維Ａは、熱安定性である。糸もしくは繊維Ａは、火炎に短時間（約３〜４秒の）間暴露した後の収縮率及び機械的性質の低下が限られる糸もしくは繊維である。例として、アラミド、例えばポリアミド−イミド、ポリパラフェニレンテレフタルアミド、ポリメタフェニレンイソフタルアミド、ポリイミド、ポリベンゾイミダゾール（ＰＢＩ）及びポリパラフェニレン−２，６−ベンゾビスオキサゾール（ＰＢＯ）のようなものをベースにした糸又は繊維を挙げることができる。糸Ａは、繊維の混合物、均質な混合物又はコアー／シェル混合物（コアータイプ安定繊維糸）からなってもよい。糸Ａは、例えばポリアミド−イミド繊維と難燃化された（ｆｉｒｅ ｒｅｔａｒｄｅｄ）ビスコース繊維との混合物、これらと随意にパラフェニレンテレフタルアミド繊維との混合物でもよい。糸は、また、ポリメタフェニレンイソフタルアミド繊維又はこれらの繊維と特にポリパラフェニレンテレフタルアミド繊維との混合物からなってもよい。
【００１５】
糸もしくは繊維Ｂは、燻し性（ｓｍｏｔｈｅｒｉｎｇ）糸もしくは繊維であり、それらが燃える時にガス発生を引き起こす。発生されるガスは、酸素と異なるガスであるのが好ましい。これらの糸又は繊維は、隣接する糸又は繊維の燃焼を抑制する。ガス発生は、糸又は繊維の構成材料の分解の結果であるのが普通である。ガス発生は、また、添加物又は糊剤からも生じ得る。燻し性繊維の例として、モダクリル繊維及びＰＰＡＮ（予備酸化された（ｐｒｅｏｘｉｄｉｚｅｄ）ポリアクリロニトリル）繊維を挙げることができる。少なくとも２つの撚り糸、すなわち熱安定性糸及び燻し性繊維を含む糸を、それら自体でもしくは混合物として含む複合糸を使用することが可能である。また、燻し性繊維を、それら自体でもしくは混合物として含む撚られていない糸を使用することも可能である。
【００１６】
ガス発生を引き起こす糸の例として、下記を使用することが可能である：
モダクリル又はＰＰＡＮ安定性繊維糸；
モダクリル又はＰＰＡＮ繊維及び熱安定性繊維、例えばアラミド、ポリベンゾイミダゾール、ＰＢＯ、フェノール系樹脂繊維、ガラス繊維、カーボン繊維又はメラミン繊維から選ぶものを含む均質な混合物をベースにした安定性繊維糸；
熱安定性繊維それら自体でもしくは混合物としてで構成される糸を含む撚り糸、並びに上記した安定性繊維糸の内の一種以上。
【００１７】
モダクリル繊維で構成される熱安定性繊維の例として、Ｋａｎｅｋａによって販売されるＰＲＯＴＥＸ　Ｍ又はＳ繊維、ＬＵＦＮＥＮ　ＶＦ１及びＶＥ１繊維並びにＳＵＰＥＲＶＡＬＺＥＲ繊維を挙げることができる。
【００１８】
糸もしくは繊維Ｂは、３０％よりも大きい極限酸素指数を有するのが好ましい。
【００１９】
糸もしくは繊維Ｃは、これらの糸もしくは繊維から単独で生成される布が、下記から選ぶ色度座標及び明るさ因子を有するような光学的性質を有するオレンジ色をした又は黄色をした糸もしくは繊維である：
座標の対（Ｘ；Ｙ）（０．６１０；０．３９０）、（０．５４４；０．３７６）、（０．５７９；０．３４１）、（０．６５５；０．３４４）によって画定される楕円内に在る色度座標と０．４０よりも大きい明るさ因子βと、これらは、蛍光性オレンジ色をした糸もしくは繊維であり；
座標の対（Ｘ；Ｙ）（０．３８７；０．６１０）、（０．３５６；０．４９４）、（０．３９８；０．４５２）、（０．４６０；０．５４０）によって画定される楕円内に在る色度座標と０．７６よりも大きい明るさ因子βと、これらは、蛍光性オレンジ色をした糸もしくは繊維である。
【００２０】
糸もしくは繊維Ｃは、例えば、糸もしくは繊維を紡糸して糸もしくは繊維に要求する色を与える前に導入する顔料を含むポリエチレンテレフタレートをベースにした糸もしくは繊維にすることができる。顔料は、色がオレンジであるのが有利である。顔料は、例えば、ＴｒｅｖｉｒａによりＴＥＸＴＵＲＧＡＲＮ　ＴＹＰ　５０１　Ｖなる商品番号で販売されるオレンジ糸にすることができる。
【００２１】
発明の一つの特定の実施態様に従えば、表面を、少なくとも３つの系統の糸を織ることによって得る。糸の系統は、少なくとも一部において、表面の構造及び組織を規定する。各々の系統は、異なるタイプの糸又は繊維を含むことができる。
【００２２】
第一の系統は、上部糸の系統である。この系統は、高視認性の面上に現れるたて糸又はよこ糸を構成する。それは、糸もしくは繊維Ｃを含む。随意に、それは、また、糸もしくは繊維Ａ及び／又は糸もしくは繊維Ｂを含んでもよい。
【００２３】
第二の系統は、下部糸の系統である。この系統は、下部糸の系統に平行な糸からなる。下部糸は、高視認性の面上に現れない。
【００２４】
第三の系統は、横断糸の系統である。この系統は、下部糸の系統に垂直な糸からなる。この系統は、少なくとも下部糸の系統と織る。この系統は、また、その他の糸の系統、例えば上部糸の系統と又は上部糸の系統及び下部糸の系統と異なる別の糸の系統と織ってもよい。
【００２５】
一つの有利な実施態様に従えば、下部糸の系統及び横断糸の系統から選ぶ少なくとも１つの系統は、糸もしくは繊維Ｂを含み、下部糸の系統及び横断糸の系統は、各々糸もしくは繊維Ａを含む。従って、この実施態様に従えば、系統の内の一つは、糸もしくは繊維Ａ及び糸もしくは繊維Ｂの両方を含む。これは、繊維Ａ及び繊維Ｂから紡糸した糸にすることができる。この系統は、例えば繊維Ａ及び繊維Ｂの均質な混合物としての安定な繊維糸からなってよい。好適な実施態様に従えば、横断糸の系統は、繊維Ａ及び繊維Ｂの均質な混合物としてのものから紡糸された糸からなり、下部糸の系統の系統は、熱安定性繊維それら自体もしくは混合物、例えばその他の繊維との均質な混合物としてのものから得られる糸からなる。後者の糸は、例えばアラミド繊維とビスコースベースの難燃化された繊維との均質な混合物にすることができる。
【００２６】
表面は、例えば、二重たて糸又は二重よこ糸織りすることによって得ることができる。これらの構造は、知られている。二重たて糸織りの場合、上部糸の系統は、上部たて糸を構成し、下部糸の系統は、下部たて糸を構成し、横断糸の系統は、よこ糸を構成する。二重よこ糸構造については、上部糸の系統は、上部よこ糸を構成し、下部糸の系統は、下部よこ糸を構成し、横断糸の系統は、たて糸を構成する。
【００２７】
二重たて糸織り及び二重よこ糸織りが構成す特定の実施態様では、下部糸の系統は、高視認性の面上に見えない。表面の他方の面上に、上部糸の系統は、見えない。両方の面をそれぞれ織り、両方の面は、それぞれ横断糸と上部糸及び下部糸とからなる。織ったものは、布に由来する織物でも、朱子に由来する織物でも又は綾織に由来する織物でもよい。好適な織物は、４二重たて糸又は二重よこ糸綾織物である。
【００２８】
織物表面中の糸もしくは繊維Ａの重量による割合は、３５％よりも大きいのが好ましい。糸もしくは繊維Ｃ、例えばポリエチレンテレフタレートをベースにしたものの重量による割合は、５０％よりも小さいのが好ましく、３０％よりも小さいのが更に一層好ましい。糸もしくは繊維Ｂ対糸もしくは繊維Ｃ、例えばポリエチレンテレフタレートをベースにしたものの重量による比は、２５／７５〜７５／２５であるのが好ましい。
【００２９】
発明の一つの実施態様に従えば、横断糸の系統の糸はすべて、糸Ａと糸Ｂとを集合させることにより、又は繊維Ａと繊維Ｂとの均質な混合物によって得られる糸である。
【００３０】
一つの有利な実施態様に従えば、下部糸の系統の糸はすべて、糸Ａである。
【００３１】
上部糸の系統の糸は、表面の上部面の少なくとも７０％を覆うのが好ましい。
【００３２】
発明のその他の詳細及び利点は、下記に挙げかつ図１によって例示する例に鑑みて一層明らかになると思い、下記に挙げる例は、いささかも限定する作用を持たない。
【００３３】
４綾織物をベースにして、二重たて糸織りの技術を用いて布を織る。使用した糸は、下記である：
上部たて糸（１）：Ｔｒｉｖｅｒａにより１６７／４８＊１　ｄｔｅｘ　ＴＥＸＴＩＬＧＡＲＮ　ＴＹＰ　５０１　Ｖなる名前で販売される蛍光性オレンジバルク−ティンテッド（ｂｕｌｋ−ｔｉｎｔｅｄ）ポリエステルをベースにした糸；
下部たて糸（２）：アラミド（ポリアミド−イミド）／ビスコースＦＲの重量による割合７０／３０の均質な混合物で構成される安定な繊維糸；
よこ糸（３）：アラミド（ポリアミド−イミド）／ＰＲＯＴＥＸ（ＫＡＮＥＣＡによって販売される燻し性糸）の重量による割合７０／３０の均質な混合物からなる安定な繊維糸。
【００３４】
図１は、布の構造を概略で示す。
布にＥＮ　４７１規格及びＥＮ　５３１規格に規定されるテストを施した。布は、これらの規格に、ＥＮ　５３１規格に関して等級分けＡ、Ｂ１、Ｃ１及びＥ１で準拠した。
【図面の簡単な説明】
【図１】
布の構造を概略で示す。
【国際公開パンフレット】
2004513252.tif 000002
2004513252.tif 000003
2004513252.tif 000004
2004513252.tif 000005
2004513252.tif 000006
2004513252.tif 000007
2004513252.tif 000008
2004513252.tif 000009
2004513252.tif 000010
2004513252.tif 000011
【国際調査報告】
2004513252.tif 000012
2004513252.tif 000013
2004513252.tif 000014
2004513252.tif 000015